(57)【要約】      （修正有）【課題】タイヤの転がり抵抗特性、トレッド部の耐磨耗性およびトレッド用ゴム組成物の加工性を維持しつつ、タイヤのグリップ性能、とりわけ、ドライグリップ性能が向上したタイヤを製造することができるトレッド用ゴム組成物と、それを用いてトレッド部が形成されているタイヤと、を提供すること。【解決手段】ジエン系ゴムを含むゴム分と、変性スチレンブタジエンゴムと水ガラスとの複合体と、さらに必要に応じて、シリカと、シランカップリング剤と、カーボンブラックとを含み、上記複合体を、上記ゴム分１００重量部に対し、３〜１５０重量部の割合で含有するトレッド用ゴム組成物を用いて、タイヤのトレッド部を形成する。【選択図】図１
2007291178.tif 000002
【特許請求の範囲】
【請求項１】
ジエン系ゴムを含むゴム分と、変性スチレンブタジエンゴムと水ガラスとの複合体と、を含んでいることを特徴とする、トレッド用ゴム組成物。
【請求項２】
前記複合体を、前記ゴム分１００重量部に対し、３〜１５０重量部の割合で含有することを特徴とする、請求項１に記載のトレッド用ゴム組成物。
【請求項３】
前記複合体が、前記変性スチレンブタジエンゴム１００重量部に対し、前記水ガラスを、ＳｉＯ2の換算値として、３〜８０重量部の割合で含有していることを特徴とする、請求項１または２に記載のトレッド用ゴム組成物。
【請求項４】
さらに、シリカと、シランカップリング剤とを含み、
前記シリカを、前記ゴム分１００重量部に対し、１５０重量部以下の割合で含有し、
前記シランカップリング剤を、前記シリカ１００重量部に対し、１〜３０重量部の割合で含有することを特徴とする、請求項１〜３のいずれかに記載のトレッド用ゴム組成物。
【請求項５】
さらに、カーボンブラックを含み、
前記カーボンブラックを、前記ゴム分１００重量部に対し、１００重量部以下の割合で含有することを特徴とする、請求項１〜４のいずれかに記載のトレッド用ゴム組成物。
【請求項６】
前記複合体の変性スチレンブタジエンゴムが、分子中にカルボキシル基および／またはアミノ基を有する変性スチレンブタジエンゴムであることを特徴とする、請求項１〜５のいずれかに記載のトレッド用ゴム組成物。
【請求項７】
請求項１〜６のいずれかに記載のトレッド用ゴム組成物からなるトレッド部を有していることを特徴とする、タイヤ。
【発明の詳細な説明】
【技術分野】
【０００１】
本発明は、タイヤのトレッド部の形成に用いられるトレッド用ゴム組成物と、そのトレッド用ゴム組成物からなるトレッド部を有するタイヤとに関する。
【背景技術】
【０００２】
タイヤに要求されるグリップ性能と、転がり抵抗特性とは、いずれも、トレッド部を形成するゴムのヒステリシスロスにより左右される。一般に、ゴムのヒステリシスロスを大きくすると、グリップ力が高くなって、タイヤの制動性能が向上するが、一方で、転がり抵抗が大きくなって、燃費の増大をもたらす。このように、グリップ性能と転がり抵抗特性は相反する関係にある。
【０００３】
タイヤのグリップ性能を改善するには、トレッド用ゴム組成物に、オイルを多量に配合する、カーボンブラックを多量に配合する、シリカを多量に配合する、タングステン、亜鉛、ジルコニウム、ジルコニウムシリケイト、ジルコン、硫酸バリウム、亜鉛華および酸化チタンからなる群より選ばれる少なくとも１種の無機化合物粉体を配合する（特許文献１参照）、アクリル系樹脂やウレタン系樹脂からなる樹脂微粒子を配合する（特許文献２および３参照）といった手法が知られている。
【特許文献１】特開２０００−３１９４４７号公報
【特許文献２】特開２００２−８０６４２号公報
【特許文献３】特開２００２−９７３０３号公報
【発明の開示】
【発明が解決しようとする課題】
【０００４】
しかるに、トレッド用ゴム組成物にオイルを多量に配合すると、トレッド部の耐磨耗性の低下、低温時におけるタイヤのグリップ性能の低下などが生じ、また、脆化によるトレッド部の破壊のおそれも生じる。また、カーボンブラックを多量に配合すると、カーボンブラックその他の充填剤の分散不良が引き起こされ、かえって、タイヤのグリップ性能、とりわけ、ウェット路面におけるグリップ性能（ウェットグリップ性能）が低下するおそれがある。
【０００５】
シリカは、同程度の比表面積を有するカーボンブラックと比較して、ドライ路面におけるグリップ性能（ドライグリップ性能）を改善する効果が低く、また、トレッド用ゴム組成物に対し、多量に配合することで、トレッド用ゴム組成物の加工性の低下が生じる。
また、トレッド用ゴム組成物に対し、上記無機化合物粉体を配合したときは、タイヤの転がり抵抗特性を維持しつつ、ウェットグリップ性能の向上を図ることができるものの、一方で、例えば、ドレッド部の耐磨耗性など、タイヤに要求されるその他の特性の低下を引き起こすおそれがあり、また、上記樹脂微粒子を配合したときには、トレッド用ゴム組成物の加工性が低下する。
【０００６】
本発明の目的は、タイヤの転がり抵抗特性、トレッド部の耐磨耗性およびトレッド用ゴム組成物の加工性を維持しつつ、タイヤのグリップ性能、とりわけ、ドライグリップ性能が向上したタイヤを製造することができるトレッド用ゴム組成物と、それを用いてトレッド部が形成されているタイヤと、を提供することにある。
【課題を解決するための手段】
【０００７】
上記目的を達成するために、本発明のトレッド用ゴム組成物は、ジエン系ゴムを含むゴム分と、変性スチレンブタジエンゴムと水ガラスとの複合体と、を含んでいることを特徴としている。
本発明のトレッド用ゴム組成物は、加工性が良好であり、このトレッド用ゴム組成物を用いることで、耐磨耗性が良好なトレッド部を形成でき、かつ、良好な転がり抵抗特性を維持しつつ、グリップ性能、とりわけ、ドライグリップ性能が向上したタイヤを製造することができる。
【０００８】
また、本発明のトレッド用ゴム組成物は、前記複合体を、前記ゴム分１００重量部に対し、３〜１５０重量部の割合で含有することを特徴としている。
この場合、タイヤのグリップ性能、とりわけ、ドライグリップ性能を向上させる効果を、より一層高めることができる。
また、本発明のトレッド用ゴム組成物は、前記複合体が、前記変性スチレンブタジエンゴム１００重量部に対し、前記水ガラスを、ＳｉＯ2の換算値として、３〜８０重量部の割合で含有していることが好適である。
【０００９】
この場合、タイヤのグリップ性能、とりわけ、ドライグリップ性能を向上させる効果を、より一層高めることができる。
また、本発明のトレッド用ゴム組成物は、さらに、シリカと、シランカップリング剤とを含み、前記シリカを、前記ゴム分１００重量部に対し、１５０重量部以下の割合で含有し、前記シランカップリング剤を、前記シリカ１００重量部に対し、１〜３０重量部の割合で含有していることが好適である。
【００１０】
この場合、タイヤの機械的強度やグリップ性能を、より一層向上させることができる。
また、本発明のトレッド用ゴム組成物は、さらに、カーボンブラックを含み、前記カーボンブラックを、前記ゴム分１００重量部に対し、１００重量部以下の割合で含有していることが好適である。
この場合、トレッド用ゴム組成物に対し、カーボンブラックその他の充填剤の分散不良といった不具合を引き起こすことなく、タイヤのグリップ性能をより一層向上させることができる。
【００１１】
また、本発明のトレッド用ゴム組成物は、前記複合体の変性スチレンブタジエンゴムが、分子中にカルボキシル基および／またはアミノ基を有する変性スチレンブタジエンゴムであることが好適である。
この場合、タイヤのグリップ性能、とりわけ、ドライグリップ性能を向上させる効果を、より一層高めることができる。
【００１２】
また、上記目的を達成するために、本発明のタイヤは、上記本発明のトレッド用ゴム組成物からなるトレッド部を有していることを特徴とする。
本発明のタイヤは、トレッド部が、上記本発明のトレッド用ゴム組成物を用いて形成されていることから、本発明によれば、転がり抵抗特性が良好で、磨耗が少ないことにより耐久性が良好で、しかも、グリップ特性、とりわけドライグリップ特性に優れたタイヤを提供することができる。
【発明の効果】
【００１３】
本発明のトレッドゴム用組成物およびタイヤによれば、良好な転がり抵抗特性およびこれに伴う良好な低燃費特性と、良好な耐磨耗性およびそれに伴う良好な耐久性と、優れたグリップ特性およびそれに伴う優れた制動性能を有するタイヤを提供することができる。また、本発明は、例えば、乗用車、大型自動車、レーシングカー、自動二輪車などの車両用タイヤの用途において、好適に用いることができる。
【発明を実施するための最良の形態】
【００１４】
本発明のトレッド用ゴム組成物は、ジエン系ゴムを含むゴム分と、変性スチレンブタジエンゴムと水ガラスとの複合体とを含んでいる。
本発明のトレッド用ゴム組成物において、ジエン系ゴムを含むゴム分は、必須成分である。
ジエン系ゴムを含むゴム分のジエン系ゴムとしては、例えば、天然ゴム（ＮＲ）、スチレンブタジエンゴム（ＳＢＲ）、ブタジエンゴム（ＢＲ）、イソプレンゴム（ＩＲ）、エチレンプロピレンジエンゴム（ＥＰＤＭ）、クロロプレンゴム（ＣＲ）、アクリロニトリルブタジエンゴム（ＮＢＲ）などが挙げられ、これらジエン系ゴムは、単独で、または、２種以上を混合して用いられる。なかでも、ジエン系ゴムは、上記トレッド用ゴム組成物を用いて形成されたタイヤのウェットグリップ性能と、転がり抵抗特性とを両立させる観点より、好ましくは、ＳＢＲが挙げられる。
【００１５】
また、ＳＢＲは、その結合スチレン量、製造方法（乳化重合法または溶液重合法）、油展および非油展の種別などについて、特に限定されず、上記トレッド用ゴム組成物には、公知の種々のＳＢＲを用いることができる。
なかでも、例えば、ＳＢＲの結合スチレン量については、これに限定されないが、後述するシリカや複合体による補強効果や、ＳＢＲの機械的強度などの観点より、その中心値で、好ましくは、２０〜４５重量％であり、より好ましくは、２５〜３５重量％である。結合スチレン量が２０重量％を下回ると、グリップ性能が低下する場合があり、４０重量％を上回ると、特に、低温時においてゴムが硬くなり、グリップ性能の低下を引き起こす場合がある。
【００１６】
また、ＳＢＲの結合ビニル量については、これに限定されないが、その中心値で、好ましくは、３０〜６０重量％であり、より好ましくは、３５〜５５重量％である。結合ビニル量が３０重量％を下回ると、グリップ性が低下する場合があり、６０重量％を上回ると、低燃費化を図ることができなくなる場合がある。
また、ＳＢＲの製造方法による種別は、特に限定されず、乳化重合ＳＢＲ（Ｅ−ＳＢＲ）や溶液重合ＳＢＲ（Ｓ−ＳＢＲ）のいずれであってもよく、また、これらの混合物であってもよい。とりわけ、好ましくは、Ｅ−ＳＢＲ、または、Ｅ−ＳＢＲとＳ−ＳＢＲとの混合物であってＥ−ＳＢＲの含有割合が７０重量％以上であるものが挙げられる。
【００１７】
上記ジエン系ゴムの分子量は、特に限定されないが、例えば、ジエン系ゴムの機械的強度などの観点より、その重量平均分子量＜Ｍｗ＞が、ＧＰＣ法、ポリスチレン換算で、好ましくは、５０万〜２５０万であり、より好ましくは、６０万〜２００万である。重量平均分子量＜Ｍｗ＞が５０万を下回ると、タイヤの耐摩耗性が低下する場合がある。一方、２５０万を上回ると、混練り工程の加工性が著しく低下する場合があり、また、分子量が大きいために現在のポリマー生産技術での製造が困難になり、製造コストが大幅に上昇する場合がある。
【００１８】
上記ジエン系ゴムを含むゴム分のうち、ジエン系ゴム以外のゴムとしては、例えば、ブチルゴム（ＩＩＲ）、ハロゲン化ブチルゴムなどが挙げられ、これらジエン系ゴム以外のゴムは、単独で、または、２種以上を混合して用いられる。
上記ジエン系ゴムを含むゴム分中のジエン系ゴムの含有割合は、特に限定されないが、上記トレッド用ゴム組成物を用いて形成されたタイヤに、優れたグリップ性能を付与する観点より、好ましくは、１０重量％以上、より好ましくは、１５重量％以上である。また、特に、上記ゴム分は、すべてジエン系ゴムであることが好ましい。
【００１９】
本発明のトレッド用ゴム組成物において、変性スチレンブタジエンゴムと水ガラスとの複合体は、必須成分であって、例えば、上記トレッド用ゴム組成物を用いて形成されたタイヤに対し、その転がり抵抗特性を維持しつつ、グリップ性能を向上させるために配合される。
変性スチレンブタジエンゴムと水ガラスとの複合体としては、変性スチレンブタジエンゴムラテックスと、水ガラスとの混合物の酸による凝固物が挙げられる。
【００２０】
また、上記複合体において、変性スチレンブタジエンゴムラテックスの変性スチレンブタジエンゴム（変性ＳＢＲ）としては、例えば、分子中に、アミノ基、カルボキシル基、カルバモイル基、Ｎ−ヒドロキシカルバモイル基、ピリジル基、エポキシ基などの置換基を有しているスチレンブタジエンゴムが挙げられる。これらの置換基は、単独で有していてもよく、２種以上有していてもよい。
【００２１】
なかでも、変性ＳＢＲは、好ましくは、分子中にアミノ基を有しているＳＢＲ（アミノ変性ＳＢＲ）、分子中にカルボキシル基を有しているＳＢＲ（カルボキシル化ＳＢＲ；以下、「ＸＳＢＲ」と表記する。）、および、分子中にアミノ基およびカルボキシル基を有しているＳＢＲ（アミノ基およびカルボキシル基両変性ＳＢＲラテックス；以下、「アミノ変性ＸＳＢＲ」と表記する。）が挙げられ、より好ましくは、ＸＳＢＲまたはアミノ変性ＸＳＢＲが挙げられる。
【００２２】
上記変性ＳＢＲにおいて、アミノ基やカルボキシル基の含有量（変性ＳＢＲのゴム分子全体に対するアミノ基（−ＮＨ2）やカルボキシル基（−ＣＯＯＨ）の重量割合）は、特に限定されないが、後述する水ガラスとの複合体の生成効率や、タイヤのグリップ性能の向上効果などの観点より、好ましくは、０．５重量％以上、より好ましくは、２重量％以上、さらに好ましくは、２〜２０重量％である。
【００２３】
変性ＳＢＲラテックスの具体例としては、これに限定されないが、例えば、日本ゼオン（株）製の品名「Ｎｉｐｏｌ  ＬＸ４０７Ｋ３」（アミノ変性ＸＳＢＲラテックス、全固形分４３重量％、アミノ基含有量０．５〜５重量％、カルボキシル基含有量０．５〜５重量％）、同社製の品名「Ｎｉｐｏｌ  ＬＸ４３３」（ＸＳＢＲラテックス、全固形分５０重量％、カルボキシル基含有量０．２〜３重量％）などが挙げられる。
【００２４】
また、上記複合体において、水ガラスは、通常、下記一般式で示される。
Ｎａ2Ｏ・ｎＳｉＯ2・ｍＨ2Ｏ
上記一般式中、ｎは、ＳｉＯ2／Ｎａ2Ｏの分子比を示し、特に限定されないが、好ましくは、２．１〜３．１であり、より好ましくは、３．１である。ｎが３．１であるときは、水ガラス中のケイ酸成分の含有量（ＳｉＯ2換算量）が多くなることから、変性ＳＢＲとの複合体による、タイヤのグリップ性能を向上させる効果がより一層向上する。
【００２５】
なお、上記一般式中のｎが３．１である水ガラスは、一般に、水ガラス３号として市販されている。上記トレッド用ゴム組成物に用いられる水ガラスは、これに限定されるものではなく、例えば、ＪＩＳ  Ｋ  １４０８-1966に規定の水ガラス１〜３号、メタけい酸ナトリウム１〜２種、その他各種のグレード品が挙げられる。
変性ＳＢＲと水ガラスとの複合体は、例えば、変性ＳＢＲラテックスと、水ガラスとを配合し、さらに、得られた配合ラテックスに、酸を配合して、配合ラテックスを凝固させることにより得られる。
【００２６】
上記酸としては、例えば、硫酸、塩酸などが挙げられ、好ましくは、硫酸が挙げられる。
変性ＳＢＲと水ガラスとの複合体を形成するには、上記変性ＳＢＲラテックスと、上記水ガラスとを配合して、攪拌後、得られた配合ラテックスに、上記酸を配合し、さらに、１〜２．５時間攪拌し、次いで、凝集したゴム分を採取し、さらに、採取されたゴム分を、水で中性となるまで洗浄し、乾燥させる。
【００２７】
水ガラスの配合量は、特に限定されないが、上記トレッド用ゴム組成物を用いて形成されたタイヤに優れたグリップ性能を付与する観点より、変性ＳＢＲラテックスのゴム分１００重量部に対し、ＳｉＯ2の換算値として、好ましくは、３〜８０重量部であり、より好ましくは、１０〜５０重量部である。
なお、変性ＳＢＲと水ガラスとの複合体として、例えば、アミノ変性ＸＳＢＲと水ガラスとからなる複合体を用いたトレッド用ゴム組成物を、常法により加硫し、加硫ゴムを得たときには、得られた加硫ゴムの損失係数（ｔａｎδ）が、約５０℃を中心として、その近傍（概ね、３０〜７０℃の範囲で）上昇する。５０℃およびその近傍でのｔａｎδの上昇は、トレッド用ゴム組成物からなるトレッド部を有するタイヤのグリップ性能、とりわけ、ドライグリップ性能を向上させる上で有効である。
【００２８】
また、変性ＳＢＲと水ガラスとの複合体として、例えば、ＸＳＢＲと水ガラスとからなる複合体を用いたトレッド用ゴム組成物を、常法により加硫し、加硫ゴムを得たときには、得られた加硫ゴムのｔａｎδが、約８０℃を中心として、その近傍（概ね、５０〜１１０℃の範囲で）上昇する。それゆえ、タイヤのグリップ性能、とりわけ、ドライグリップ性能を向上させることができる。
【００２９】
変性ＳＢＲと水ガラスとの複合体の配合量は、特に限定されず、上記トレッド用ゴム組成物を用いて形成されたタイヤに、優れたグリップ性能や機械的強度を付与するのに十分で、かつ、上記トレッド用ゴム組成物の加工性、作業性や、上記トレッド用ゴム組成物を用いて形成されたタイヤの転がり抵抗特性を低下させることがない範囲で設定される。具体的には、トレッド用ゴム組成物のジエン系ゴムを含むゴム分１００重量部に対し、好ましくは、３〜１５０重量部であり、より好ましくは、１０〜６０重量部であり、さらに好ましくは、１５〜３５重量部である。
【００３０】
シリカは、上記トレッド用ゴム組成物の任意的成分であって、例えば、上記トレッド用ゴム組成物を用いて形成されたタイヤに、優れた機械的強度やグリップ性能を付与するために配合される。
シリカとしては、特に限定されず、従来、トレッド用ゴム組成物に配合されている種々のシリカが挙げられる。具体的には、例えば、親水性または疎水性沈降法シリカ、親水性または疎水性ヒュームドシリカなどの非晶質シリカ（ホワイトカーボン）や、例えば、ケイ酸カルシウムなどが挙げられ、これらシリカは、単独で、または、２種以上を混合して用いられる。
【００３１】
また、シリカは、その粒径、比表面積などについて、特に限定されず、シリカによる補強効果とトレッド用ゴム組成物の加工性とのバランスにあわせて適宜設定される。シリカの比表面積は、例えば、窒素吸着比表面積（ＢＥＴ法）で、好ましくは、８０〜３５０ｍ2／ｇであり、より好ましくは、１００〜２５０ｍ2／ｇである。
シリカの配合量は、上記トレッド用ゴム組成物を用いて形成されたタイヤに、優れた機械的強度やグリップ性能を付与するのに十分で、かつ、上記トレッド用ゴム組成物の加工性、作業性を低下させることがない範囲で設定され、具体的には、トレッド用ゴム組成物のジエン系ゴムを含むゴム分１００重量部に対し、５〜１５０重量部であり、好ましくは、１０〜１２０重量部であり、より好ましくは、１５〜１００重量部である。
【００３２】
シランカップリング剤は、上記トレッド用ゴム組成物の任意的成分であって、例えば、上記トレッド用ゴム組成物を用いて形成されたタイヤの転がり抵抗特性や、トレッド部の耐磨耗性を改善するために配合される。
シランカップリング剤としては、特に限定されず、従来、トレッド用ゴム組成物に配合され、特に、上記シリカと併用されている、種々のシランカップリング剤が挙げられる。具体的には、例えば、ビス（２−トリメトキシシリルエチル）テトラスルフィド、ビス（３−トリメトキシシリルプロピル）テトラスルフィド、ビス（４−トリメトキシシリルブチル）テトラスルフィド、ビス（２−トリエトキシシリルエチル）テトラスルフィド、ビス（３−トリエトキシシリルプロピル）テトラスルフィド、ビス（４−トリエトキシシリルブチル）テトラスルフィド、ビス（２−メチルジメトキシシリルエチル）テトラスルフィド、ビス（３−メチルジメトキシシリルプロピル）テトラスルフィド、ビス（４−メチルジメトキシシリルブチル）テトラスルフィド、ビス（２−メチルジエトキシシリルエチル）テトラスルフィド、ビス（３−メチルジエトキシシリルプロピル）テトラスルフィド、ビス（４−メチルジエトキシシリルブチル）テトラスルフィド、ビス（２−トリメトキシシリルエチル）トリスルフィド、ビス（３−トリメトキシシリルプロピル）トリスルフィド、ビス（４−トリメトキシシリルブチル）トリスルフィド、ビス（２−トリエトキシシリルエチル）トリスルフィド、ビス（３−トリエトキシシリルプロピル）トリスルフィド、ビス（４−トリエトキシシリルブチル）トリスルフィド、ビス（２−トリメトキシシリルエチル）ジスルフィド、ビス（３−トリメトキシシリルプロピル）ジスルフィド、ビス（４−トリメトキシシリルブチル）ジスルフィド、ビス（２−トリエトキシシリルエチル）ジスルフィド、ビス（３−トリエトキシシリルプロピル）ジスルフィド、ビス（４−トリエトキシシリルブチル）ジスルフィド、ビス（２−メチルジエトキシシリルエチル）ジスルフィド、ビス（３−メチルジエトキシシリルプロピル）ジスルフィド、ビス（４−メチルジエトキシシリルブチル）ジスルフィド、ビス（２−メチルジメトキシシリルエチル）ジスルフィド、ビス（３−メチルジメトキシシリルプロピル）ジスルフィド、ビス（４−メチルジメトキシシリルブチル）ジスルフィド、２−メルカプトエチルトリメトキシシラン、２−メルカプトエチルトリエトキシシラン、３−メルカプトプロピルトリメトキシシラン、３−メルカプトプロピルトリエトキシシラン、３−アミノプロピルトリメトキシシラン、３−アミノプロピルトリエトキシシラン、３−（２−アミノエチル）アミノプロピルトリメトキシシラン、３−（２−アミノエチル）アミノプロピルトリエトキシシラン、γ−グリシドキシプロピルトリメトキシシラン、γ−グリシドキシプロピルトリエトキシシラン、γ−グリシドキシプロピルメチルジメトキシシラン、γ−グリシドキシプロピルメチルジエトキシシランなどが挙げられる。これらシランカップリング剤は、単独で、または、２種以上を混合して用いられる。シランカップリング剤は、シリカとの組合せにより、適宜選択されるが、なかでも、シランカップリング剤の配合に要するコストと、そのコストに対して得られる効果との割合の観点より、好ましくは、ビス（３−トリエトキシシリルプロピル）テトラスルフィド、ビス（３−トリエトキシシリルプロピル）ジスルフィドが挙げ���れ、より好ましくは、ビス（３−トリエトキシシリルプロピル）テトラスルフィドが挙げられる。
【００３３】
シランカップリング剤の配合量は、タイヤの転がり抵抗特性やトレッド部の耐磨耗性の改善効果が得られるのに十分な範囲で、費用対効果に配慮しつつ設定され、具体的には、上記シリカ１００重量部に対し、１〜３０重量部であり、好ましくは、２〜２０重量部であり、より好ましくは、２〜１５重量部である。
また、上記トレッド用ゴム組成物には、さらに任意的に、加硫剤、加硫促進剤、充填剤、加硫促進助剤、加硫遅延剤、老化防止剤、軟化剤、可塑剤などの添加剤が配合される。
【００３４】
加硫剤は、上記トレッド用ゴム組成物の加硫成形を可能にするため配合される添加剤である。加硫剤としては、特に限定されず、公知の種々の加硫剤が挙げられ、具体的には、例えば、硫黄、有機含硫黄化合物（例えば、Ｎ，Ｎ’−ジチオビスモルホリンなど。）、有機過酸化物（例えば、ベンゾイルパーオキシド、ジクミルパーオキシドなど。）が挙げられ、これら加硫剤は、単独で、または、２種以上混合して用いられる。なかでも、好ましくは、硫黄および有機含硫黄化合物が挙げられ、より好ましくは、硫黄が挙げられる。
【００３５】
加硫剤の配合量は、特に限定されず、常法に従って、適宜設定されるが、具体的には、例えば、トレッド用ゴム組成物のジエン系ゴムを含むゴム分１００重量部に対し、好ましくは、０．５〜３重量部であり、より好ましくは、１〜２重量部である。
加硫促進剤は、上記トレッド用ゴム組成物の加硫成形を可能にするため配合される添加剤である。加硫促進剤としては、特に限定されず、公知の種々の加硫促進剤が挙げられ、具体的には、例えば、テトラメチルチウラムジスルフィド（ＴＭＴＤ）、テトラエチルチウラムジスルフィド（ＴＥＴＤ）、テトラブチルチウラムジスルフィド（ＴＢＴＤ）、テトラキス（２−エチルヘキシル）チウラムジスルフィド、テトラメチルチウラムモノスルフィド（ＴＭＴＭ）、ジペンタメチレンチウラムテトラスルフィド（ＴＰＴＴ）などのチウラム類、例えば、２−メルカプトベンゾチアゾール（ＭＢＴ）、ジベンゾチアジルジスルフィド（ＭＢＴＳ）、２−メルカプトベンゾチアゾールの亜鉛塩（ＺｎＭＢＴ）、２−メルカプトベンゾチアゾールのシクロヘキシルアミン塩（ＣＭＢＴ）、２−（Ｎ，Ｎ’−ジエチルチオカルバモイルチオ）ベンゾチアゾール、２−（４−モルホリノジチオ）ベンゾチアゾールなどのチアゾール類、例えば、ペンタメチレンジチオカルバミン酸ピペリジン塩（ＰＰＤＣ）、ピペコリルジチオカルバミン酸ピペコリン塩（ＰＭＰＤＣ）、ジメチルジチオカルバミン酸亜鉛（ＺｎＭＤＣ）、ジエチルジチオカルバミン酸亜鉛（ＺｎＥＤＣ）、ジブチルジチオカルバミン酸亜鉛（ＺｎＢＤＣ）、Ｎ−エチル−Ｎ−フェニルジチオカルバミン酸亜鉛（ＺｎＥＰＤＣ）、Ｎ−ペンタメチレンジチオカルバミン酸亜鉛、ジベンジルジチオカルバミン酸亜鉛、ジエチルジチオカルバミン酸ナトリウム（ＮａＥＤＣ）、ジブチルジチオカルバミン酸ナトリウム（ＮａＢＤＣ）、ジメチルジチオカルバミン酸胴（ＣｕＭＤＣ）、ジメチルジチオカルバミン酸第２鉄（ＦｅＭＤＣ）、ジエチルジチオカルバミン酸テルルなどのジチオカルバミン酸塩類、例えば、Ｎ−シクロヘキシル−２−ベンゾチアゾリルスルフェンアミド（ＣＢＳ）、Ｎ−ｔｅｒｔ−ブチル−２−ベンゾチアゾリルスルフェンアミド（ＢＢＳ）、Ｎ−オキシジエチレン−２−ベンゾチアゾリルスルフェンアミド（ＯＢＳ）Ｎ，Ｎ’−ジシクロヘキシル−２−ベンゾチアゾリルスルフェンアミド（ＤＣＢＳ）などのスルフェンアミド類、例えば、トリメチルチオ尿素（ＴＭＵ）、Ｎ，Ｎ’−ジエチルチオ尿素（ＤＥＵ）などのチオウレア類、例えば、１，３−ジフェニルグアニジン（ＤＰＧ）、ジ−ｏ−トリルグアニジン（ＤＯＴＧ）、１−ｏ−トリルビグアニド（ＯＴＢＧ）などのグアニジン類、その他、ヘキサメチレンテトラミン、ｎ−ブチルアルデヒドアニリンなどの有機系加硫促進剤や、例えば、消石灰、酸化マグネシウム、酸化チタン、リサージ（ＰｂＯ）などの無機系加硫促進剤が挙げられる。これら加硫促進剤は、単独で、または、２種以上を混合して用いられる。
【００３６】
加硫促進剤の配合量は、特に限定されず、常法に従って、適宜設定されるが、具体的には、例えば、トレッド用ゴム組成物のジエン系ゴムを含むゴム分１００重量部に対し、好ましくは、０．５〜４重量部であり、より好ましくは、１〜３重量部である。
充填剤としては、例えば、カーボンブラック、シリカ、タルク、マイカなどが挙げられる。
【００３７】
上記充填剤のうち、カーボンブラックは、例えば、上記トレッド用ゴム組成物を用いて形成されたタイヤに、優れた機械的強度を付与するために配合される。
カーボンブラックの配合量は、上記トレッド用ゴム組成物を用いて形成されたタイヤに、優れた機械的強度を付与するのに十分で、かつ、上記トレッド用ゴム組成物の加工性、作業性などを低下させることがない範囲で設定され、具体的には、トレッド用ゴム組成物のジエン系ゴムを含むゴム分１００重量部に対し、１００重量部以下であり、好ましくは、５〜１００重量部であり、より好ましくは、２５〜６０重量部である。
【００３８】
加硫促進助剤としては、例えば、ステアリン酸、オレイン酸、綿実脂肪酸などが挙げられる。
加硫遅延剤としては、例えば、サリチル酸、無水フタル酸、安息香酸などの芳香族有機酸、Ｎ−ニトロソジフェニルアミン、Ｎ−ニトロソ−２，２，４−トリメチル−１，２−ジハイドロキノン、Ｎ−ニトロソフェニル−β−ナフチルアミンなどのニトロソ化合物などが挙げられる。
【００３９】
老化防止剤としては、例えば、２−メルカプトベンゾイミダゾールなどのイミダゾール類、例えば、フェニル−α−ナフチルアミン、Ｎ，Ｎ’−ジ−β−ナフチル−ｐ−フェニレンジアミン、Ｎ−フェニル−Ｎ’−イソプロピル−ｐ−フェニレンジアミンなどのアミン類、例えば、ジ−ｔｅｒｔ−ブチル−ｐ−クレゾール、スチレン化フェノールなどのフェノール類などが挙げられる。
【００４０】
軟化剤としては、例えば、植物油系、鉱物油系または合成油系などの軟化剤が挙げられ、具体的には、例えば、脂肪酸（ステアリン酸、ラウリン酸など。）、綿実油、トール油、アスファルト物質、パラフィンワックスなどが挙げられる。
可塑剤としては、例えば、ジブチルフタレート、ジオクチルフタレート、トリクレジルフォスフェートなどが挙げられる。
【００４１】
上記添加剤のうち、カーボンブラック以外の添加剤の配合量は、特に限定されないが、通常、トレッド用ゴム組成物のジエン系ゴムを含むゴム分１００重量部に対して、好ましくは、５０重量部以下であり、より好ましくは、１０重量部以下である。
上記トレッド用ゴム組成物は、上記ジエン系ゴムを含むゴム分と、上記変性ＳＢＲと水ガラスとの複合体と、さらに任意的に、シリカと、シランカップリング剤と、その他の添加剤とを、例えば、ドライブレンドによって混合することにより得られる。
【００４２】
ドライブレンドは、特に限定されず、例えば、バンバリーミキサ、オープンロール、ラボプラストミルなどの混練機や、例えば、１軸、２軸などの押出機を用い、常法に従って混練すればよい。
上記トレッド用ゴム組成物によれば、タイヤの転がり抵抗特性、トレッド部の耐磨耗性およびトレッド用ゴム組成物の加工性を維持しつつ、タイヤのグリップ性能、とりわけ、ドライグリップ性能が向上したタイヤを製造することができる。それゆえ、上記トレッド用ゴム組成物は、良好な低燃費特性および耐久性と、優れた制動性能を有するタイヤを提供するのに好適で、例えば、乗用車、大型自動車、レーシングカー、自動二輪車などの車両用タイヤの用途において、好適である。
【００４３】
本発明のタイヤは、上記本発明のトレッド用ゴム組成物からなるトレッド部を有している。
上記タイヤは、上記したジエン系ゴムを含みゴム分と、変性ＳＢＲと水ガラスとからなる複合体と、さらに任意的に、シリカと、シランカップリング剤とを含むトレッド用ゴム組成物に対し、加硫剤と、加硫促進剤と、さらに任意的に、上記その他の添加剤とを配合し、混練して得られた混練物を用い、タイヤの加工において一般的な方法により、加硫成形して、製造される。
【００４４】
すなわち、例えば、上記混練物を、未加硫状態でタイヤトレッドの形状に合わせて押し出し加工し、タイヤ成型機上にて、他のタイヤ各部（例えば、サイドウォール部、ショルダー部、ビート部、インナーライナーなど。）の部材と貼り合わせて、未加硫タイヤを形成する。次いで、この未加硫タイヤを、加硫機中にて、加熱加圧し、加硫する。
上記タイヤによれば、転がり抵抗特性およびトレッド部の耐磨耗性を維持しつつ、タイヤのグリップ性能、とりわけ、ドライグリップ性能を向上させることができる。それゆえ、上記タイヤは、良好な低燃費特性および耐久性と、優れた制動性能を有しており、例えば、乗用車、大型自動車、レーシングカー、自動二輪車などの車両用タイヤとして好適である。
【実施例】
【００４５】
次に、実施例および比較例を挙げて、本発明を説明する。以下の実施例および比較例で使用した成分は、下記のとおりである。
・ＳＢＲ：結合スチレン量２３．５重量％、品名「ＳＢＲ１５０２」、ＪＳＲ（株）製。
・カーボンブラック：窒素吸着比表面積（Ｎ2ＳＡ）１１１ｍ2／ｇ、品名「ショウブラック  Ｎ２２０」、キャボットジャパン（株）製。
・シリカ：窒素吸着比表面積（Ｎ2ＳＡ）２１０ｍ2／ｇ、品名「ウルトラジルＶＮ３」、デグッサ社製。
・シランカップリング剤：ビス（３−トリエトキシシリルプロピル）テトラスルフィド、品名「Ｓｉ６９」、デグッサ社製。
・アミノ変性ＸＳＢＲラテックス（アミノ基およびカルボキシル基両変性ＳＢＲラテックス）：全固形分４３重量％、アミノ基含有量０．５〜５重量％、カルボキシル基含有量０．５〜５重量％、品名「Ｎｉｐｏｌ  ＬＸ４０７Ｋ３」、日本ゼオン（株）製。
・ＸＳＢＲラテックス（カルボキシ変性ＳＢＲラテックス）：全固形分５０重量％、カルボキシル基含有量０．２〜３重量％、品名「Ｎｉｐｏｌ  ＬＸ４３３」、日本ゼオン（株）製。
・水ガラス：水ガラス３号、Ｎａ2Ｏ・ｎＳｉＯ2・ｍＨ2Ｏ、ｎ＝３．２、ケイ酸成分の含有量（ＳｉＯ2換算量）２８％相当、富士化学（株）製。
・アミノ変性ＸＳＢＲ−水ガラス複合体（Ａ）：アミノ変性ＸＳＢＲラテックスの固形分１００重量部に対し、水ガラス１０重量部を配合し、硫酸を加えて凝集させたもの。
・アミノ変性ＸＳＢＲ−水ガラス複合体（Ｂ）：アミノ変性ＸＳＢＲラテックスの固形分１００重量部に対し、水ガラス２５重量部を配合し、硫酸を加えて凝集させたもの。
・ＸＳＢＲ−水ガラス複合体（Ａ）：ＸＳＢＲラテックスの固形分１００重量部に対し、水ガラス１０重量部を配合し、硫酸を加えて凝集させたもの。
・ＸＳＢＲ−水ガラス複合体（Ｂ）：ＸＳＢＲラテックスの固形分１００重量部に対し、水ガラス２５重量部を配合し、硫酸を加えて凝集させたもの。
・老化防止剤：Ｎ−（１，３−ジメチルブチル）−Ｎ’−フェニル−ｐ−フェニレンジアミン、品名「ノクラック６Ｃ」、大内新興化学工業（株）製
・ステアリン酸：日本油脂（株）製
・酸化亜鉛：亜鉛華２号、三井金属鉱業（株）製
・加硫剤：粉末硫黄、鶴見化学工業（株）製
・加硫促進剤（ＢＢＳ）：Ｎ−ｔｅｒｔ−ブチル−２−ベンゾチアジルスルフェンアミド（スルフェンアミド系）、品名「ノクセラーＮＳ」、大内新興化学工業（株）
・加硫促進剤（ＤＰＧ）：Ｎ，Ｎ’−ジフェニルグアニジン（グアニジン系）、品名「ノクセラーＤ」、大内新興化学工業（株）
実施例１
ＳＢＲ１００重量部と、シリカ５０重量部と、シランカップリング剤５重量部と、アミノ変性ＸＳＢＲ−水ガラス複合体（Ａ）２０重量部と、老化防止剤１重量部と、ステアリン酸２重量部と、酸化亜鉛３重量部と、加硫剤１．５重量部と、加硫促進剤（ＢＢＳ）１重量部と、加硫促進剤（ＤＰＧ）０．５重量部とを配合し、混練して、ゴム組成物を得た。次いで、得られたゴム組成物を、１７０℃で２０分間プレス加硫して、加硫ゴム（試験片）を得た。
【００４６】
実施例２
アミノ変性ＸＳＢＲ−水ガラス複合体（Ａ）２０重量部に代えて、ＸＳＢＲ−水ガラス複合体（Ａ）２０重量部を用いたこと以外は、実施例１と同様にしてゴム組成物を得た。次いで、得られたゴム組成物を用い、実施例１と同様にして、加硫ゴムを得た。
実施例３
シリカおよびシランカップリング剤を配合しなかったこと以外は、実施例１と同様にして、ゴム組成物を得た。次いで、得られたゴム組成物を、１７０℃で２０分間プレス加硫して、加硫ゴム（試験片）を得た。
【００４７】
実施例４
シリカの配合量を２５重量部とし、シランカップリング剤の配合量を５重量部としたこと以外は、実施例１と同様にして、ゴム組成物を得た。次いで、得られたゴム組成物を、１７０℃で２０分間プレス加硫して、加硫ゴム（試験片）を得た。
実施例５
さらに、カーボンブラック３０重量部を配合したこと以外は、実施例１と同様にして、ゴム組成物を得た。次いで、得られたゴム組成物を用い、実施例１と同様にして、加硫ゴムを得た。
【００４８】
比較例１
アミノ変性ＸＳＢＲ−水ガラス複合体を配合しなかったこと以外は、実施例１と同様にしてゴム組成物を得た。次いで、得られたゴム組成物を用い、実施例１と同様にして、加硫ゴムを得た。
比較例２
アミノ変性ＸＳＢＲ−水ガラス複合体を配合せず、また、シリカ５０重量部に代えて、カーボンブラック５０重量部を配合したこと以外は、実施例１と同様にしてゴム組成物を得た。次いで、得られたゴム組成物を用い、実施例１と同様にして、加硫ゴムを得た。
【００４９】
物性評価
各実施例および各比較例で得られたゴム組成物または加硫ゴムについて、下記（１）〜（４）以下に示す物性を評価した。
（１）加工性
各実施例および各比較例で得られたゴム組成物の１３０℃でのムーニー粘度（ＭＬ1+4（１３０℃））を、ＪＩＳ  Ｋ  ６３００−１:2001「未加硫ゴム−物理特性−第１部：ムーニー粘度計による粘度及びコーチタイムの求め方」に規定の方法（切り出し法）に従って、測定した。
【００５０】
次いで、比較例１の測定値ＭＬ1+4（１３０℃）を基準とし、下記式より、実施例１〜５または比較例２（以下、物性評価項目（１）〜（４）において、「各配合」という。）の測定値ＭＬ1+4（１３０℃）を指数化した。
（ムーニー粘度指数）＝（比較例１のＭＬ1+4（１３０℃））／（各配合のＭＬ1+4（１３０℃））×１００
上記式より算出されるムーニー粘度指数が大きいほど、ムーニー粘度が低く、加工性に優れていることを示す。
【００５１】
（２）耐摩耗性
各実施例および各比較例で得られた加硫ゴムのランボーン磨耗量を、ＪＩＳ  Ｋ  ６２６４-1993「加硫ゴムの摩耗試験方法」に規定のランボーン摩耗試験方法に従って、温度２０℃、負荷荷重１．０ｋｇｆ（約９．８１Ｎ）、スリップ率２０％、試験時間５分の条件で測定し、容積損失量（ｃｍ3／分）を算出した。
【００５２】
次いで、比較例１の容積損失量を基準とし、下記式より、各配合の容積損失量を指数化した。
（摩耗指数）＝（比較例１の容積損失量）／（各配合の容積損失量）×１００
上記式より算出される磨耗指数が大きいほど、耐摩耗性に優れていることを示す。
（３）粘弾性特性および転がり抵抗特性
各実施例および各比較例で得られた加硫ゴムの転がり抵抗特性を評価するため、上記加硫ゴムについて、粘弾性スペクロトメーター（型式「ＶＥＳ」、（株）岩本製作所製）を用いて、温度−１００〜＋１５０℃の範囲で、初期歪み１０％、動的歪み２％の条件下で、損失係数（ｔａｎδ）および貯蔵弾性率Ｅ’の温度変化を測定した。
【００５３】
ｔａｎδおよび貯蔵弾性率Ｅ’の温度変化を示すグラフを、図１〜４に示す。図１および図２は、実施例１と比較例１とについて、それぞれ、ｔａｎδおよび貯蔵弾性率Ｅ’の温度変化を対比したグラフであり、図３および図４は、実施例２と比較例１とについて、それぞれ、ｔａｎδおよび貯蔵弾性率Ｅ’の温度変化を対比したグラフである。
次いで、比較例１のｔａｎδを基準とし、下記式により、各配合のｔａｎδを指数化した。
【００５４】
（転がり抵抗指数）＝（比較例１のｔａｎδ）／（各配合のｔａｎδ）×１００
上記式より算出される転がり抵抗指数が大きいほど、転がり抵抗が低く、転がり抵抗特性に優れていることを示す。
（４）グリップ特性
各実施例および各比較例で得られた加硫ゴムのグリップ特性を評価するため、上記加硫ゴムの摩擦係数を、フラットベルト試験機（型式「ＦＲ−５０１０」、（株）上島製作所製）を用いて測定した。測定は、幅２０ｍｍ、直径１０ｍｍの円筒形の試験片を使用し、測定条件は、路面温度２０℃、荷重４ｋｇｆ（約３９．２Ｎ）、試験片速度２０ｋｍ／時とし、路面に対する測定試料のスリップ率を０％から７０％変化させて、その際に検出される摩擦係数μの最大値を読み取った。
【００５５】
次いで、比較例１の摩擦係数μを基準とし、下記式により、各配合の摩擦係数μを指数化した。
（グリップ指数）＝（比較例１のグリップ指数）／（各配合のグリップ指数）×１００
上記式より算出されるグリップ指数が大きいほど、グリップ特性が優れていることを示す。
【００５６】
以上の結果を表１に示す。
【００５７】
【表１】
2007291178.tif 000003
【００５８】
実施例１、２および５と、比較例１との対比により明らかなように、変性ＳＢＲ−水ガラス複合体を含有することにより、加工性、耐摩耗性、転がり抵抗特性およびグリップ特性のいずれについても向上した。また、シリカの配合量が少ない実施例４では、加工性、耐摩耗性およびグリップ特性を維持しつつ、転がり抵抗特性を大きく向上させることができた。
【００５９】
さらに、シリカおよびシランカップリング剤を配合していない実施例３と、比較例２との対比より明らかなように、変性ＳＢＲ−水ガラス複合体を含有することにより、加工性に低下が見られたものの、転がり抵抗特性を維持しつつ、耐摩耗性およびグリップ統制を向上させることができた。
本発明は、以上の記載に限定されるものではなく、特許請求の範囲に記載した事項の範囲において、種々の設計変更を施すことが可能である。
【図面の簡単な説明】
【００６０】
【図１】図１は、実施例１と比較例１とについて、ｔａｎδの温度変化を対比したグラフである。
【図２】図２は、実施例１と比較例１とについて、貯蔵弾性率Ｅ’の温度変化を対比したグラフである。
【図３】図３は、実施例２と比較例１とについて、ｔａｎδの温度変化を対比したグラフである。
【図４】図４は、実施例２と比較例１とについて、貯蔵弾性率Ｅ’の温度変化を対比したグラフである。
【図１】
2007291178.tif 000004
【図２】
2007291178.tif 000005
【図３】
2007291178.tif 000006
【図４】
2007291178.tif 000007